본 발명 의 도 4 에 나타낸 실시 예 2 , 실시 예 9 , 실시 예 3 및 실시 예 4 는 Ni 첨가량 을 중량 비로 21 ~ 22 . 5 % 범위 로 변화 시켜 제조 한 것 으로서 , 첨가량 이 증가 함 에 따라 Ms 및 Mr 은 감소 하 지만 , Hc 가 크 게 증가 함 을 알 수 있 다 . 이러 한 자기 적 특성 은 상기 한 Co 의 첨가량 및 후술 하 는 Al 의 첨가량 에 따라 차이 가 크 기 때문 에 적정 량 으로 조절 이 중요 하 며 , 특히 Mr 감소 와 Hc 를 500 Oe 이내 로 얻 기 위해서 는 중량 비로 21 ~ 32 % 범위 로 제한 하 는 것 이 바람직 하 다 .